(57)【特許請求の範囲】
【請求項１】
ブタジエンゴムを含むジエン系重合体と、分子量が３００以下の多価アルコールとを含有し、
前記多価アルコールの含有量が、前記ジエン系重合体１００質量部に対して、０．５質量部以上１４質量部以下であり、
ホースの外部ゴム層の形成に用いられる、ゴム組成物（ただし、有機過酸化物を含有するゴム組成物を除く）。
【請求項２】
前記多価アルコールが、グリセリンである、請求項１に記載のゴム組成物。
【請求項３】
さらに、ワックスを含有し、
前記ワックスの含有量が、前記ジエン系重合体１００質量部に対して、２質量部以上である、請求項１又は２に記載のゴム組成物。
【請求項４】
内部ゴム層と、前記内部ゴム層の外側に設けられる金属表面を有する補強層と、前記金属表面上に設けられた外部ゴム層とを備え、
前記外部ゴム層が、請求項１〜３のいずれか１項に記載のゴム組成物を用いて形成された、ホース。
【請求項５】
前記補強層が、ワイヤを編み上げた、編組構造又はスパイラル構造を有する、請求項４に記載のホース。
【発明の詳細な説明】
【技術分野】
【０００１】
本発明は、ゴム組成物及び積層体に関する。
【背景技術】
【０００２】
従来、建機等に用いられるホース（例えば、油圧ホース）には、ゴム層と、表面がブラス（真鍮）などの金属でめっきされた補強層とを備える積層体が使用されている。また、プーリーなどの回転体との接触による摩耗を防ぐ観点等から上記ゴム層には耐摩耗性に優れたブタジエンゴムが使用されることがある。
【０００３】
例えば、特許文献１には、ブタジエンゴムを主成分とする組成物を用いて形成されるゴム層と、上記ゴム層に隣接するブラスめっきワイヤ補強層とを有する油圧ホースが開示されている（特許請求の範囲等）。
【先行技術文献】
【特許文献】
【０００４】
【特許文献１】特開２０１２−５１９７８号公報
【発明の概要】
【発明が解決しようとする課題】
【０００５】
ところで、ゴム層と金属表面を有する補強層とを備えるホースを製造する場合、通常、補強層に未加硫のゴム層を形成してから加硫する。このときの加硫方式としては、主に、スチームで加熱して加硫するスチーム加硫方式と、オーブンで加熱して加硫するオーブン加硫方式がある。ここで、スチーム加硫方式は密閉系であり連続生産が難しいのに対して、オーブン加硫方式は開放系であるため連続生産が可能であり、生産性の観点からはスチーム加硫方式よりもオーブン加硫方式の方が望ましい。
【０００６】
このようななか、本発明者が、ブタジエンゴムを含有するゴム組成物を用いてゴム層と金属表面を有する補強層とを備えるホースを製造したところ、スチーム加硫方式で加硫した場合にはゴム層と金属表面との間の接着性に問題は見られなかったが、オーブン加硫方式で加硫した場合にゴム層と金属表面との間の接着性が低下することがあり、その接着性は必ずしも昨今要求される水準を必ずしも満たすものではないことが明らかになった。
また、建機等に使用されるホースは湿熱環境下に曝される場合が多いところ、得られたホースを湿熱環境下に放置した場合、さらに接着性が低下することが明らかになった。
【０００７】
そこで、本発明は、上記実情に鑑みて、スチーム加硫方式で加硫した場合だけでなくオーブン加硫方式で加硫した場合にも金属表面に対して優れた接着性し、かつ、加硫後に湿熱環境下に放置した場合にも優れた接着性を示すゴム組成物、及び、金属表面を有する補強層と上記ゴム組成物を用いて形成されたゴム層とを備える積層体を提供することを目的とする。
【課題を解決するための手段】
【０００８】
本発明者が上記課題について鋭意検討した結果、多価アルコールを配合することで上記課題を解決できることを見出した。
すなわち、本発明者は、以下の構成により上記課題が解決できることを見出した。
【０００９】
（１）  ブタジエンゴムを含むジエン系重合体と、多価アルコールとを含有し、
上記多価アルコールの含有量が、上記ジエン系重合体１００質量部に対して、０．５質量部以上１４質量部以下である、ゴム組成物。
（２）  上記多価アルコールが、グリセリンである、上記（１）に記載のゴム組成物。
（３）  さらに、ワックスを含有し、
上記ワックスの含有量が、上記ジエン系重合体１００質量部に対して、２質量部以上である、上記（１）又は（２）に記載のゴム組成物。
（４）  金属表面を有する補強層と、上記金属表面上に設けられたゴム層とを備え、
上記ゴム層が、上記（１）〜（３）のいずれかに記載のゴム組成物を用いて形成された、積層体。
（５）  上記補強層が、ワイヤを編み上げた、編組構造又はスパイラル構造を有する、上記（４）に記載の積層体。
（６）  ホースである、上記（４）又は（５）に記載の積層体。
【発明の効果】
【００１０】
以下に示すように、本発明によれば、スチーム加硫方式で加硫した場合だけでなくオーブン加硫方式で加硫した場合にも金属表面に対して優れた接着性し、かつ、加硫後に湿熱環境下に放置した場合にも優れた接着性を示すゴム組成物、及び、金属表面を有する補強層と上記ゴム組成物を用いて形成されたゴム層とを備える積層体を提供することができる。
【図面の簡単な説明】
【００１１】
【図１】図１は、本発明のホースの一実施態様の一部破断斜視図である。
【図２】図２は、本発明のホースを製造する製造工程の一実施態様の説明図である。
【図３】図３は、本発明のホースを製造する製造工程のうち加硫工程の一実施態様の説明図である。
【図４】図４は、加硫装置に投入されるマンドレル周囲の層構造の一例を説明する部分断面図である。
【発明を実施するための形態】
【００１２】
以下に、本発明のゴム組成物、及び、積層体について説明する。
なお、本明細書において「〜」を用いて表される数値範囲は、「〜」の前後に記載される数値を下限値および上限値として含む範囲を意味する。
【００１３】
［ゴム組成物］
本発明のゴム組成物（以下、「本発明の組成物」とも言う）は、ブタジエンゴムを含むジエン系重合体と、多価アルコールとを含有する。ここで、上記多価アルコールの含有量は、上記ジエン系重合体１００質量部に対して、０．５質量部以上１４質量部以下である。
【００１４】
本発明の組成物は多価アルコールを含有するため、所望の効果が得られるものと推測される。その理由は明らかではないが、およそ以下のとおりと推測される。
本発明者の検討から、金属表面を有する補強層にゴム組成物を用いて未加硫のゴム層を形成し、その後加硫した場合、ゴム組成物中の水分が触媒となってゴム層と金属表面との間の結合反応が進み、その結果、ゴム層と金属表面との接着性が向上することが分かっている。さらに、スチーム加硫方式を用いて加硫した場合にはゴム組成物が乾燥し難く、水分が多く存在するため、ゴム層と金属表面との結合形成が十分に進むのに対し、オーブン加硫方式で加硫した場合にはゴム組成物が乾燥し易く、存在する水分が少ないため、ゴム層と金属表面との結合形成が進み難いとの知見が得られている。
本発明は、上記知見に基づくものであり、多価アルコールを配合することでゴム層との金属表面との結合形成の促進を図ったものである。その作用は明らかではないが、多価アルコールを有するヒドロキシ基が加硫時の熱によるゴム組成物中の水分減量を補填し、多価アルコール自体がゴム層と金属表面との結合を形成する触媒として働くものと考えらえる。結果として、本発明の組成物を用いた場合、ゴム層と金属表面との間の接着性が極めて優れたものになるものと推測される。
【００１５】
以下、本発明の組成物に含有される各成分について詳述する。
【００１６】
＜ジエン系重合体＞
本発明の組成物に含有されるジエン系重合体はブタジエンゴム（ＢＲ）を含む。
ジエン系重合体中のブタジエンゴムの含有量は、１０質量％以上であることが好ましく、２０質量％以上であることがより好ましく、３０質量％以上であることがさらに好ましい。上限は特に制限されないが、９０質量％以下であることが好ましく、７０質量％以下であることがより好ましく、５０質量％以下であることがさらに好ましい。
【００１７】
ジエン系重合体はブタジエンゴム以外のジエン系重合体を含んでいてもよい。ブタジエン以外のジエン系重合体としては特に制限されないが、天然ゴム（ＮＲ）、イソプレンゴム（ＩＲ）、芳香族ビニル−共役ジエン共重合体ゴム、アクリロニトリル−ブタジエン共重合ゴム（ＮＢＲ）、ブチルゴム（ＩＩＲ）、ハロゲン化ブチルゴム（Ｂｒ−ＩＩＲ、Ｃｌ−ＩＩＲ）、クロロプレンゴム（ＣＲ）、エチレン−プロピレン−ジエンゴム（ＥＰＤＭ）、塩素化ポリエチレンゴム（ＣＭ）、クロロスルホン化ポリエチレンゴム（ＣＳＭ）などが挙げられ、これらを単独で用いても、２種以上を併用してもよい。
ブタジエン以外のジエン系重合体は、芳香族ビニル−共役ジエン共重合体ゴムであることが好ましく、スチレン−ブタジエン共重合体ゴム（ＳＢＲ）であることがより好ましい。
ジエン系重合体がブタジエンゴム以外のジエン系重合体を含む場合、ジエン系重合体中のブタジエンゴム以外のジエン系重合体の含有量は、１０〜９０質量％であることが好ましく、３０〜７０質量％であることがより好ましい。
【００１８】
＜多価アルコール＞
本発明の組成物に含有される多価アルコールは、２以上の水酸基を有するアルコールであれば特に制限されない。
多価アルコールとしては、例えば、エチレングリコール、ジエチレングリコール、１，２−プロパンジオール、１，３−プロパンジオール、１，２−ブタンジオール、１，４−ブタンジオール、２−ブテン−１，４−ジオール、２，３−ブタンジオール、ペンタンジオール、ヘキサンジオール、オクタンジオール、ジヒドロキシアセトン、１，１，１−トリスヒドロキシメチルエタン、２−エチル−２−ヒドロキシメチル−１，３−プロパンジオール、１，２，６−ヘキサントリオール、１，２，３−ヘキサントリオール、１，２，４−ブタントリオール、トリメチロールプロパン、アスコルビン酸、エリソルビン酸、糖アルコール類、単糖類、二糖類、三糖類などが挙げられる。
【００１９】
糖アルコール類としては、グリセリンを含むトリトール類、エリトリトール、トレイトール等のテトリトール類、アラビニトール、キシリトール、リビトール（アドニトール）等のペンチトール類、イジトール、ガラクチトール（ダルシトール）、グルシトール（ソルビトール）、マンニトール等のヘキシトール類、ボレミトール、ペルセイトール等のヘプチトール類などが挙げられる。
【００２０】
単糖類としては、グリセルアルデヒド、トレオース、エリトロース、リボース、アラビノース、キシロース、リキソース、アロース、アルトロース、グルコース、マンノース、グロース、イドース、ガラクトース、タロース等のアルドース類、ジヒドロキシアセトン、エリトルロース、キシルロース、リブロース、プシコース、フルクトース、ソルボース、タガトース、セドヘプツロース、コリオース等のケトース類などが挙げられる。
【００２１】
二糖類としては、スクロース、トレハロース、イソトレハロース（β，β−トレハロース）、ネオトレハロース（α，β−トレハロース）、ガラクトスクロース等の非還元糖、ラクツロース、ラクトース、マルトース、セロビオース、コージビオース、ニゲロース、イソマルトース、ソホロース、ラミナリビオース、ゲンチビオース、ツラノース、マルツロース、パラチノース、ゲンチビウロース、マンノビオース、メリビオース、メリビウロース、ネオラクトース、シラビオース、ルチノース、ルチヌロース、ビシアノース、キシロビオース、プリメベロース等の還元糖などが挙げられる。
【００２２】
三糖類としては、ニゲロトリオース、マルトトリオース、メレジトース、マルトトリウロース、ラフィノース、ケストース等が挙げられる。
【００２３】
多価アルコールは、接着性がより優れる理由から、下記一般式（１）で表される化合物であることが好ましい。
【００２４】
【化１】
0006644253.tif 000002
【００２５】
一般式（１）中、Ｒ１は、水素原子又はエーテル結合及び分岐を含んでいてもよい炭素数が１以上５以下のモノ又はポリヒドロキシアルキル基を表し、Ｒ２は、エーテル結合及び分岐を含んでいてもよい炭素数が１以上５以下のモノ又はポリヒドロキシアルキル基を表す。
【００２６】
上記一般式（１）において、Ｒ１としては、例えば、ヒドロキシメチル基、１−ヒドロキシエチル基、２−ヒドロキシエチル基、ジヒドロキシエチル基、１−ヒドロキシプロピル基、２−ヒドロキシプロピル基、３−ヒドロキシプロピル基、ジヒドロキシプロピル基、トリヒドロキシプロピル基、１−ヒドロキシブチル基、２−ヒドロキシブチル基、３−ヒドロキシブチル基、４−ヒドロキシブチル基、ジヒドロキシブチル基、トリヒドロキシブチル基、テトラヒドロキシブチル基、ペンタヒドロキシブチル基、１−ヒドロキシペンチル基、２−ヒドロキシペンチル基、３−ヒドロキシペンチル基、４−ヒドロキシペンチル基、５−ヒドロキシペンチル基、ジヒドロキシペンチル基、トリヒドロキシペンチル基、テトラヒドロキシペンチル基、ペンタヒドロキシペンチル基、メトキシメチル基、ヒドロキシエトキシエチル基、ジヒドロキシプロポキシメチル基、ジヒドロキシプロポキシエチル基、トリヒドロキシプロポキシメチル基、及びトリヒドロキシプロポキシエチル基などが挙げられる。
【００２７】
上記一般式（１）において、Ｒ２としては、例えば、ヒドロキシメチル基、１−ヒドロキシエチル基、２−ヒドロキシエチル基、ジヒドロキシエチル基、１−ヒドロキシプロピル基、２−ヒドロキシプロピル基、３−ヒドロキシプロピル基、ジヒドロキシプロピル基、トリヒドロキシプロピル基、１−ヒドロキシブチル基、２−ヒドロキシブチル基、３−ヒドロキシブチル基、４−ヒドロキシブチル基、ジヒドロキシブチル基、トリヒドロキシブチル基、テトラヒドロキシブチル基、ペンタヒドロキシブチル基、１−ヒドロキシペンチル基、２−ヒドロキシペンチル基、３−ヒドロキシペンチル基、４−ヒドロキシペンチル基、５−ヒドロキシペンチル基、ジヒドロキシペンチル基、トリヒドロキシペンチル基、テトラヒドロキシペンチル基、ペンタヒドロキシペンチル基、メトキシメチル基、ヒドロキシエトキシエチル基、ジヒドロキシプロポキシメチル基、ジヒドロキシプロポキシエチル基、トリヒドロキシプロポキシメチル基、及びトリヒドロキシプロポキシエチル基などが挙げられる。
【００２８】
上記一般式（１）で表される化合物としては、例えば、エチレングリコール、プロピレングリコール、ブチレングリコール、ペンチレングリコール、ジエチレングリコール、トリエチレングリコール、グリセリン、１，２，６−トリヒドロキシヘキサン、ジグリセリン、トリメチロールプロパン、ペンタエリスリトール、ソルビトール及びヘキサントリオールなどが挙げられる。これらの中でも、接着性がより優れる理由から、エチレングリコール、ジエチレングリコール、グリセリン、ヘキサントリオール、ジグリセリン、ソルビトールが好ましく、グリセリンがより好ましい。
【００２９】
多価アルコールの分子量は特に制限されないが、５０〜１，０００であることが好ましく、７０〜３００であることがより好ましい。
【００３０】
多価アルコールの沸点は特に制限されないが、１００〜４００℃であることが好ましく、１００〜３００℃であることがより好ましい。なお、上記沸点は１ａｔｍにおける値を指すものとする。
【００３１】
本発明の組成物において、多価アルコールの含有量は、上述したジエン系重合体１００質量部に対して、０．５質量部以上１４質量部以下である。なかでも、１．０〜１０質量部であることが好ましい。
【００３２】
＜任意成分＞
本発明の組成物は、ジエン系重合体、多価アルコール以外の成分を含有していてもよい。そのような成分としては、例えば、充填材、可塑剤、軟化剤、老化防止剤、有機系活性剤、酸化防止剤、帯電防止剤、難燃剤、加硫促進剤、架橋促進助剤、加硫遅延剤、オゾン劣化剤、プロセスオイル（アロマオイル）、接着助剤、ワックス、脂肪酸エステル、加硫剤（例えば、硫黄）等が挙げられる。
【００３３】
充填材としては、例えば、カーボンブラック、シリカ（ホワイトカーボン）、クレー、タルク、酸化鉄、酸化亜鉛（ＺｎＯ）、酸化チタン、酸化バリウム、酸化マグネシウム、炭酸カルシウム、炭酸マグネシウム、炭酸亜鉛、硫酸バリウム、マイカ（雲母）、及びケイソウ土などが挙げられる。これらは、１種を単独で用いてもよく、２種以上を併用してもよい。カーボンブラックとしては、用途に応じて適宜選択して使用することができる。カーボンブラックとしては、ＩＳＡＦ級及びＦＥＦ級などが好ましい。シリカとしては、例えば、結晶性シリカ、沈殿シリカ、非晶質シリカ（例えば、高温処理シリカ）、ヒュームドシリカ、焼成シリカ、沈降シリカ、粉砕シリカ、及び溶融シリカなどが挙げられる。特に、シリカは、カーボンブラックと同様に、カーボンゲル（バウンドラバー）を生成することが知られており、必要に応じて好適に用いることができる。クレーとしては、ハードクレー、ろう石クレー、カオリンクレー、及び焼成クレーなどが挙げられる。
【００３４】
可塑剤としては、例えば、ジオクチルフタレート（ＤＯＰ）、ジブチルフタレート（ＤＢＰ）、アジピン酸ジオクチル（ＤＯＡ）、コハク酸イソデシル、ジエチレングリコールジベンゾエート、ペンタエリスリトールエステル、オレイン酸ブチル、アセチルリシノール酸メチル、リン酸トリクレジル、リン酸トリオクチル、トリメリット酸エステル、アジピン酸プロピレングリコールポリエステル、及びアジピン酸ブチレングリコールポリエステル、ナフテンオイルなどが挙げられる。これらは、１種を単独で用いてもよく、２種以上を併用してもよい。
【００３５】
軟化剤としては、具体的には、例えば、アロマ系オイル、ナフテン系オイル、パラフィン系オイル、石油樹脂、植物油、及び液状ゴムなどが挙げられる。これらは、１種を単独で用いてもよく、２種以上を併用してもよい。
【００３６】
老化防止剤としては、例えば、Ｎ−（１，３−ジメチルブチル）−Ｎ′−フェニル−ｐ−フェニレンジアミン（６ＰＰＤ）、Ｎ，Ｎ′−ジナフチル−ｐ−フェニレンジアミン（ＤＮＰＤ）、Ｎ−イソプロピル−Ｎ′−フェニル−ｐ−フェニレンジアミン（ＩＰＰＤ）、スチレン化フェノール（ＳＰ）、及び２，２，４−トリメチル−１，２−ジヒドロキノリン重合物（ＲＤ）などが挙げられる。これらは、１種を単独で用いてもよく、２種以上を併用してもよい。
【００３７】
有機系活性剤としては、例えば、ステアリン酸、オレイン酸、ラウリン酸、ステアリン酸亜鉛などが挙げられる。これらは、１種を単独で用いてもよく、２種以上を併用してもよい。
【００３８】
酸化防止剤としては、例えば、ブチルヒドロキシトルエン（ＢＨＴ）、ブチルヒドロキシアニソール（ＢＨＡ）が挙げられる。
【００３９】
帯電防止剤としては、例えば、第四級アンモニウム塩；ポリグリコール、エチレンオキサイド誘導体などの親水性化合物が挙げられる。
【００４０】
難燃剤としては、例えば、クロロアルキルホスフェート、ジメチル・メチルホスホネート、臭素・リン化合物、アンモニウムポリホスフェート、ネオペンチルブロマイド−ポリエーテル、及び臭素化ポリエーテルなどが挙げられる。また、非ハロゲン系難燃剤としては、例えば、水酸化アルミニウム、水酸化マグネシウム、トリクレジル・ホスフェート、及びジフェニルクレジル・ホスフェートが挙げられる。
【００４１】
架橋促進助剤としては、一般的なゴム用助剤を併せて用いることができる。ゴム用助剤としては、例えば、亜鉛華；ステアリン酸、オレイン酸、これらのＺｎ塩を用いることができる。
【００４２】
接着助剤としては、例えば、トリアジンチオール系化合物（例えば、２，４，６−トリメルカプト−１，３，５−トリアジン、６−ブチルアミノ−２，４−ジメルカプト−１，３，５−トリアジン）、レゾルシン、クレゾール、レゾルシン−ホルマリンラテックス、モノメチロールメラミン、モノメチロール尿素、エチレンマレイミド、ナフテン酸コバルト、ステアリン酸コバルト、バーサチック酸コバルト、及びドデカン酸コバルトなどが挙げられる。これらは、１種を単独で用いてもよく、又は２種以上を併用してもよい。
【００４３】
本発明の組成物はワックスを含有するのが好ましい。
ワックスは特に制限されないが、例えば、植物性ワックス（ライスワックス、キャンデリラワックス、カルナバワックス、ジャパンワックス、ウルシろう、サトウキビろう、パームろう等）、鉱石系ワックス（モンタンワックス、オゾケライトとセレシン、オイルシェルより得られるワックス等）、動物性ワックス（蜜ろうワックス等）などが挙げられる。なかでも、マイクロクリスタリンワックス、パラフィンワックスが好ましい。
本発明の組成物においてワックスの含有量は特に制限されないが、上述したジエン系重合体１００質量部に対して、２質量部以上であることが好ましい。上限は特に制限されないが、１０質量部以下であることが好ましい。
【００４４】
＜ゴム組成物の調製方法＞
本発明の組成物は、従来公知の製造方法により製造できる。例えば、上述した各成分を、バンバリーミキサー、及びニーダーなどの密閉式混合機、ロールなどの混練ロール機、押出し機、及び二軸押出機などを用いて混練する方法が挙げられる。
【００４５】
［積層体］
本発明の積層体は、金属表面を有する補強層と、上記金属表面上に設けられたゴム層とを備える。ここで、ゴム層は、上述した本発明の組成物を用いて形成される。
上述のとおり、本発明の組成物は金属表面に対して優れた接着性を示すため、本発明の積層体はホース（特に、高圧ホース、油圧ホース）に好適に用いられる。
【００４６】
［ホース］
以下、本発明の積層体がホースである場合について詳述する。
図１は、本発明のホースの一実施態様の一部破断斜視図である。図１に示すように、ホース１は、円筒状に形成され、内部を流体が通過する内部ゴム層１１と、内部ゴム層１１の外側に設けられる補強層１２と、補強層１２の外側に設けられる外部ゴム層１３とを有する。ここで、補強層１２は金属表面を有する。また、内部ゴム層１１及び／又は外部ゴム層１３は上述した本発明の組成物を用いて形成される。補強層１２は、内部ゴム層１１と外部ゴム層１３との間に挟みこまれるように配設されている。内部ゴム層１１、補強層１２、及び外部ゴム層１３は、内部ゴム層１１及び外部ゴム層１３の加硫により接着固定される。
以下では、まず各層について述べ、その後、本発明のホースを製造する具体例について詳述する。
【００４７】
＜補強層＞
補強層は、ホースの強度を保持するための層であり、ゴム層との接着性の観点から、金属表面を有する。補強層は、鋼線材が編みこまれたワイヤブレードであり、ワイヤの表面がブラスめっきされているのが好ましい。なお、図１に示した例では、補強層を一層としているが、層間に中間ゴム層が配置された複数の補強層を設けるようにしてもよい。補強層は、ワイヤブレードのほか、内部ゴム層周囲に鋼線材ワイヤをらせん状に巻きつけたスパイラルワイヤとして形成されたものであってもよい。補強層を形成する材料及び編み方や織り方又は巻き付け方は用途に応じて、例えば、耐圧力に応じて、適宜選択することができる。油圧ホースなどにおいては、ワイヤブレードにより補強層を形成することが好ましい。補強層は、ワイヤを編み上げた、編組構造又はスパイラル構造を有するのが好ましい。
【００４８】
ワイヤ材料としては、例えば、ピアノ線（炭素鋼）、硬鋼線及びステンレス鋼線などが挙げられる。ワイヤ材料としては、加工性及び強度などの観点からピアノ線（炭素鋼）及び硬鋼線が特に好ましい。
【００４９】
補強層は、ゴム層との接着性を高めるために、表面が金属めっきされるのが好ましい。この金属めっきは、ピアノ線及び硬鋼線にブラス（真鍮）コーティングが施されたものである。ブラスコーティングでは、銅が鋼ワイヤ上にめっきされ、亜鉛が銅の上にめっきされ、熱拡散処理を加えてブラスコーティングを形成する。
【００５０】
＜ゴム層＞
ゴム層は上述した本発明の組成物を用いて形成される。耐候性の観点から、少なくとも外部ゴム層は上述した本発明の組成物を用いて形成されるのが好ましい。内部ゴム層は、耐油性に優れたアクリロニトリルブタジエンゴム（ＮＢＲ）を主成分とするゴム組成物を用いて形成するのが好ましい。
【００５１】
本発明の組成物を用いてゴム層を形成する方法は特に制限されないが、例えば、補強層の金属表面上にゴム組成物の層を形成してから、加硫する方法などが挙げられる。加硫によって、硫黄などの加硫剤によってゴム同士が架橋され、弾性と引っ張り強さが付与されると共に、補強層との界面で金属と加硫剤（例えば、硫黄）とが結合してゴム層と補強層とが接着される。
【００５２】
加硫剤として硫黄を用いる場合、硫黄は、ゴム組成物としてのコンパウンドを形成する際に、他の材料とともに配合しておくことが好ましい。なお、硫黄の配合は、硫黄によりジエン系重合体を形成する分子鎖同士が硫黄により架橋され、ゴム層と補強層との界面における金属と硫黄との結合などによりゴム層と補強層とが接着される限りにおいては、コンパウンド調製時の配合に限定されない。
【００５３】
加硫方法としては、硫黄の存在下でゴム組成物を所定温度で所定時間加熱処理する方法などが挙げられる。加硫温度としては、１３０℃以上１８０℃以下が好ましい。加硫時間としては、３０分以上２４０分以下が好ましい。この範囲の温度と時間との組み合わせによって、より優れた物性、例えば弾性、引張強度、外観、ゴム−金属界面の接着性及びゴム−金属界面のゴム付きを得ることができる。
加硫方式としては、例えば、補強層の金属表面上にゴム組成物の層を形成してから、高圧容器内に封入して蒸気缶内で架橋するスチーム加硫方式、ナイロン布などで覆ったものを熱風乾燥炉内で加硫するオーブン加硫方式などが挙げられる。一般的に、スチーム加硫方式はバッチ式処理であり、オーブン加硫方式は連続式処理である。生産性の観点から、連続式処理であるオーブン加硫方式が好ましい。
なお、従来公知の他の加硫方式によるゴム製品の製造にも好適に使用できることはいうまでもない。他の加硫方式としては、例えば、プレス加硫、蒸気加硫、及び温水加硫などを挙げることができる。
【００５４】
上記内部ゴム層の厚みは、例えば、０．２ｍｍ以上４．０ｍｍ以下が好ましく、０．５ｍｍ以上２．０ｍｍ以下がより好ましい。同様に、上記外部ゴム層の厚みは、例えば０．２ｍｍ以上４．０ｍｍ以下が好ましく、０．５ｍｍ以上２．０ｍｍ以下がより好ましい。
【００５５】
＜製造方法＞
以下、図２及び図３を参照して、本発明のホースを製造する方法の具体例について説明する。
図２は、本発明のホースを製造する製造工程の一実施態様の説明図であり、図３は、本発明のホースを製造する製造工程のうち加硫工程の一実施態様の説明図である。
【００５６】
図２に示すように、ホースは、内部ゴム層１１を形成するゴム材の押出し工程（ステップＳ１０１）、補強層１２の編上げ工程（ステップＳ１０２）、外部ゴム層１３の押出し・加硫工程（ステップＳ１０３）、及び、マンドレル１０１の抜出し工程（ステップＳ１０４）により得られる。製造されたホースは、水圧検査、さらに検査巻取り工程を経て、梱包、出荷される。
【００５７】
まず、ステップＳ１０１においては、巻出機１００から繰り出したマンドレル１０１の外周面に、第１押出機１０２により未加硫内部ゴム層１０３を被覆する。未加硫内部ゴム層１０３は、巻取捲出機１０４に巻き取る。
【００５８】
次に、ステップＳ１０２において、巻取捲出機１０４から繰り出した未加硫内部ゴム層１０３を覆うように、編組機１０５により編組して補強層を形成した補強層付未加硫内部ゴム層１０６を巻取捲出機１０７に巻き取る。この補強層のコードには、金属ワイヤが用いられる。金属ワイヤは、ゴムとの接着性を良好にするために真鍮をめっきした鋼線が用いられる。なお、補強層は、金属ワイヤをマンドレル１０１の周囲に形成した未加硫内部ゴム層１０３の周囲にスパイラルに巻き回すことにより形成してもよい。
【００５９】
次に、ステップＳ１０３においては、巻取捲出機１０７から繰り出した補強層付未加硫内部ゴム層１０６の補強層の上に、第２押出機１０８により未加硫の外部ゴム層を被覆してホース前駆体１０９を形成し、形成したホース前駆体１０９を巻取機１１０に巻き取る。ここでは、ホース前駆体１０９が、第２押出機１０８を出てから巻取機１１０に巻き取られる間に、加硫装置１１１により加硫工程を実施して加硫したホースを巻取機１１０で巻き取っているが、加硫工程は、ホース前駆体１０９を巻取機１１０で巻き取ったあとに設けてもよい。また、加硫装置１１１の前後には、ナイロン布などの保護布をホース前駆体１０９へ脱着するためのラッピング装置１１３及びアンラッピング装置１１４が設けられている。なお、図２においては、ラッピング装置１１３によりナイロン布が巻かれたナイロン布付ホース前駆体１１５は、加硫後、ナイロン布を取り外す前のナイロン布付ホース１１２となる。加硫工程については後述する。
【００６０】
次に、ステップＳ１０４においては、加硫後、巻取機１１０から巻き出したアンラッピングしたホース１１６からマンドレル抜出装置１１７により、マンドレル１０１を抜き取ってホース１１８が完成する。
【００６１】
図３に示すように、第２押出機１０８を出たホース前駆体１０９は、ラッピング装置１１３によって周囲にナイロン布１１９が巻き回される。ナイロン布１１９で被覆されたナイロン布付ホース前駆体１１５は、加硫装置１１１内に搬入される。加硫装置１１１は、熱風１２０により加硫を進行させる熱風循環型の連続加硫装置である。この加硫方式は、オーブン加硫方式である。加硫方式はスチーム加硫方式などオーブン加硫方式以外の加硫方式であってもよいが、生産性向上の観点から、オーブン加硫方式であることが好ましい。
【００６２】
図４は、加硫装置に投入されるマンドレル周囲の層構造の一例を説明する部分断面図である。図４に示すように、マンドレル１０１周囲には、未加硫内部ゴム層１０３が形成されて、更にその周囲には補強層１２が形成され、更にその周囲には未加硫外部ゴム層１２１が形成されている。未加硫外部ゴム層１２１の周囲には、ナイロン布１１９が巻き付けられており、この状態で加熱されて加硫工程が進行する。
【００６３】
上述したように、加硫温度は１３０℃以上１８０℃以下、加硫時間すなわち加硫装置１１１内における加硫時間は３０分以上２４０分以下であることが好ましい。この温度範囲及び加硫時間において、内部ゴム層及び外部ゴム層と補強層との接着性がより良好なホースが得られる。ここでは、上述した本発明の組成物を用いて内部ゴム層及び／又は外部ゴム層を形成することにより、内部ゴム層及び／又は外部ゴム層と金属製の補強層との接着性が良好なホースを製造することができる。
【００６４】
また上記実施態様においては、連続処理方式による製造工程を例示したが、ゴム層と補強層とを別工程で製造した後貼り合わせる方法によっても製造できる。
【００６５】
＜用途＞
本発明のホースは、様々な用途に適用することができる。本発明のホースの用途としては、例えば、自動車用エアコンホース、パワーステアリングホース、建設車両の油圧系などに用いられる油圧ホースなどとして好適に用いることができる。
【００６６】
また、例えば、コンベヤベルトなど他のゴム積層体においても同様に用いることができる。
【実施例】
【００６７】
以下、実施例により、本発明についてさらに詳細に説明するが、本発明はこれらに限定されるものではない。
【００６８】
＜ゴム組成物の調製＞
バンバリーミキサーを用いて、下記表１に示される成分を下記表１に示される割合（質量部）で混練し、ゴム組成物を調製した。
なお、表１中、ＳＢＲの量について、上段の値はＳＢＲ（油展品）の量（単位：質量部）であり、下段の値は、ＳＢＲに含まれるＳＢＲの正味の量（単位：質量部）である。
【００６９】
＜ホースの作製＞
まず、外径３４ｍｍのマンドレル上に、ブラスめっきワイヤをブレード状に巻き付けて金属表面を有する補強層を形成した。次に、補強層の金属表面上に、得られた各ゴム組成物から調製した厚さ２．５ｍｍの未加硫シートを貼り合わせた。さらに、未加硫シートの外側を覆うようにナイロン６６製のキュアリングテープ（保護布）を巻きつけ、スチーム加硫方式（１４２℃のスチーム缶内、９０分間）又はオーブン加硫方式（１４２℃の常圧オーブン内、１３５分間）で加硫を行った。このようにして、金属表面を有する補強層と補強層の金属表面上に設けられたゴム層（外側ゴム層）とを備えるホースを得た。
【００７０】
＜接着性の評価＞
得られたホース（スチーム加硫方式、オーブン加硫方式）について剥離力（ｋＮ／ｍ）及びゴム付き（％）を評価した。結果を表１に示す（湿熱老化試験前）。
ここで、剥離力（ｋＮ／ｍ）とは、補強層から外側ゴム層を剥離（剥離速度５０ｍｍ／分）するときに要する単位幅（ｍ）あたりの力の大きさ（ｋＮ）である。
また、ゴム付きとは、外側ゴム層を剥離したときに外側ゴム層が補強層表面に残留している割合であって、補強層表面積全体に対する残留ゴム層の面積比率を百分率で表したものである。
剥離力（ｋＮ／ｍ）及びゴム付き（％）の数値は、１０回測定した平均値である。
接着性の観点から、剥離力が３．５ｋＮ／ｍ以上、かつ、ゴム付きが７０％以上であることが好ましい。
【００７１】
また、得られたホース（スチーム加硫方式、オーブン加硫方式）を湿熱環境（５０℃、相対湿度９５％）下に１週間放置した後に、同様に接着性を評価した。結果を表１に示す（湿熱老化試験後）。
【００７２】
＜耐ブルーム性の評価＞
得られたホース（オーブン加硫方式、湿熱老化試験前）を２５℃の環境下に６週間放置した。その後、外側ゴム層の表面を観察又は実際に触って、以下の基準でワックスの耐ブルーム性を評価した。結果を表１に示す。Ａ又はＢであることが好ましく、Ａであることがより好ましい。
・Ａ：加硫した時とほぼ同じでブルームは見られない。
・Ｂ：わずかにワックスのブルームが見られる。
・Ｃ：ワックスのブルームが顕著に確認される。
【００７３】
【表１】
0006644253.tif 000003
【００７４】
上記表１に示されている各成分の詳細は以下のとおりである。
・ＳＢＲ：スチレンブタジエンゴム（Ｔａｉｐｏｌ１７２３）（油展品：ゴム１００質量部に対して油展オイル３７．５質量部を含む。ＳＢＲの正味は７２．７質量％。）
・ＢＲ：ブタジエンゴム（ＮＩＰＯＬ  ＢＲ  １２２０）
・Ｃ．Ｂ：ＩＳＡＦ級カーボンブラック（ショウブラックＮ２２０、キャボットジャパン社製）
・可塑剤：アロマ系オイル（Ａ／Ｏ  ＭＩＸ  ２０１０、三共油化工業社製）
・酸化亜鉛：酸化亜鉛３種（正同化学工業社製）
・ステアリン酸：ステアリン酸
・老化防止剤：Ｎ−フェニル−Ｎ′−（１，３−ジメチルブチル）−ｐ−フェニレンジアミン（オゾノン６Ｃ、精工化学社製）
・ＷＡＸ１：マイクロクリスタリンワックス（ＨＩ−ＭＩＣ−１０８０、日本精蝋社製）
・ＷＡＸ２：パラフィンワックス（ＯＺＯＡＣＥ−００１５、日本精蝋社製）
・脂肪酸エステル：脂肪酸エステル（ニューエイド  ＥＧ−ＲＯＬＬ、精工化学社製）
・多価アルコール：グリセリン（分子量：９２、沸点：２９０℃、精製グリセリン、阪本薬品工業社製）
・硫黄：硫黄（細井化学工業社製）
・加硫促進剤１：Ｎ−ｔ−ブチルベンゾチアゾール−２−スルフェンアミド（ノクセラーＮＳ−Ｐ、大内新興化学工業社製）
・加硫促進剤２：ジフェニルグアニジン（ソクシノールＤ−Ｇ、住友化学社製）
【００７５】
表１から分かるように、多価アルコールを含有しない比較例１と比較して、多価アルコールを所定量含有する実施例１〜５は、スチーム加硫方式で加硫した場合だけでなく、オーブン加硫方式で加硫した場合にも優れた接着性を示した。また、加硫後に湿熱環境下に放置した場合にも優れた接着性を示した。なかでも、多価アルコールの含有量がジエン系重合体１００質量部に対して１０質量部以下である実施例１〜４は、優れた耐ブルーム性を示した。そのなかでも、多価アルコールの含有量がジエン系重合体１００質量部に対して２．５質量部以上である実施例４は、オーブン加硫方式で加硫した場合により優れた接着性を示した。
【００７６】
一方、多価アルコールを含有するが、多価アルコールの含有量がジエン系重合体１００質量部に対して０．５質量部未満である比較例２は、比較例１と同様、オーブン加硫方式で加硫した場合の接着性が不十分となった。また、多価アルコールを含有するが、多価アルコールの含有量がジエン系重合体１００質量部に対して１４質量部を超える比較例３は、スチーム加硫方式で加硫した場合の接着性が不十分となった。
また、多価アルコールを含有する代わりに、硫黄の含有量を増やした比較例４及び５は、加硫（オーブン加硫方式）後に湿熱環境下に放置した場合の接着性が不十分となった。
【符号の説明】
【００７７】
１  ホース
１１  内部ゴム層
１２  補強層
１３  外部ゴム層
１００  巻出機
１０１  マンドレル
１０２  第１押出機
１０３  未加硫内部ゴム層
１０４  巻取捲出機
１０５  編組機
１０６  補強層付未加硫内部ゴム層
１０７  巻取捲出機
１０８  第２押出機
１０９  ホース前駆体
１１０  巻取機
１１１  加硫装置
１１２  ナイロン布付ホース
１１３  ラッピング装置
１１４  アンラッピング装置
１１５  ナイロン布付ホース前駆体
１１６  ホース
１１７  マンドレル抜出装置
１１８  ホース
１１９  ナイロン布
１２０  熱風
１２１  未加硫外部ゴム層
【図１】
0006644253.tif 000004
【図２】
0006644253.tif 000005
【図３】
0006644253.tif 000006
【図４】
0006644253.tif 000007